(57)【要約】【課題】電解安定性及び経時安定性に優れ、めっき膜の外観及び膜厚均一性が良好である錫合金めっき液を提供する。【解決手段】可溶性錫塩と、錫より貴な金属の可溶性塩と、下記一般式（１）で示されるスルフィド化合物とを含む錫合金めっき液である。式（１）中、（Ａ）は、酸素原子を含まずかつ炭素原子数が１〜２である炭化水素基である、又は（Ａ）は、酸素原子数が１以上であってかつ炭素原子数が２〜６である炭化水素基である。錫より貴な金属は、銀、銅、金又はビスマスであることが好ましい。【化１】2020023746.tif 000040【選択図】なし【特許請求の範囲】
【請求項１】
可溶性錫塩と、錫より貴な金属の可溶性塩と、下記一般式（１）で示されるスルフィド化合物とを含む錫合金めっき液。但し、式（１）中、（Ａ）は、酸素原子を含まずかつ炭素原子数が１〜２である炭化水素基である、又は（Ａ）は、酸素原子数が１以上であってかつ炭素原子数が２〜６である炭化水素基である。
【化１】
2020023746.tif 000037
【請求項２】
可溶性錫塩と、錫より貴な金属の可溶性塩と、下記一般式（２）で示されるスルフィド化合物とを含む錫合金めっき液。但し、式（２）中、（Ｂ）は、酸素原子を含まずかつ炭素原子数が１〜４である炭化水素鎖である、又は（Ｂ）は、酸素原子数が１以上であってかつ炭素原子数が３〜４である炭化水素鎖である。
【化２】
2020023746.tif 000038
【請求項３】
可溶性錫塩と、錫より貴な金属の可溶性塩と、下記一般式（３）で示されるスルフィド化合物とを含む錫合金めっき液。但し、式（３）中、ｎは１〜５である。
【化３】
2020023746.tif 000039
【請求項４】
前記錫より貴な金属が、銀、銅、金及びビスマスより選ばれる少なくとも１種以上の金属である請求項１ないし３いずれか１項に記載の錫合金めっき液。
【請求項５】
更にグルコン酸又はその塩、クエン酸又はその塩、ピロリン酸又はその塩、エチレンジアミン類、チオ尿素類、メルカプトチアゾール類、メルカプトトリアゾール類、メルカプトテトラゾール類、及びヒドロキシアルキルホスフィン類から選ばれる少なくとも１種以上の補助錯体化剤を含む請求項１ないし４いずれか１項に記載の錫合金めっき液。
【請求項６】
更にアニオン界面活性剤、カチオン界面活性剤、ノニオン系界面活性剤及び両性界面活性剤より選ばれる少なくとも１種以上の界面活性剤を含む請求項１ないし５いずれか１項に記載の錫合金めっき液。
【請求項７】
更に酸化防止剤を含む請求項１ないし６いずれか１項に記載の錫合金めっき液。
【請求項８】
更に錫用の錯体化剤を含む請求項１ないし７いずれか１項に記載の錫合金めっき液。
【請求項９】
更にｐＨ調整剤を含む請求項１ないし８いずれか１項に記載の錫合金めっき液。
【請求項１０】
更に光沢化剤を含む請求項１ないし９いずれか１項に記載の錫合金めっき液。
【発明の詳細な説明】
【技術分野】
【０００１】
本発明は、電気めっき法により錫合金のめっき膜を形成するための錫合金めっき液に関する。更に詳しくは、半導体ウエハやプリント基板用のはんだバンプ形成に適する錫合金めっき液に関するものである。
【背景技術】
【０００２】
導電性物体に錫合金めっき膜、例えば錫−銀合金めっき膜を形成するために使用する錫合金めっき浴（液）は、浴中の錫イオンと他の金属イオン（例えば銀イオン）の酸化還元電位が大きく異なる場合、錫よりも貴な金属イオンがめっき浴中で不溶性の塩や金属単体を生成して析出しやすく、安定的にめっき浴を保持することが困難であることが知られている。このため、従来は、例えば錫−銀合金めっき液として、シアン化合物を含有するめっき液が使用されていた。しかしながら、この浴は有毒なシアン化合物を含有しているため、極めて毒性が高く、取り扱い上種々の問題を生じる。
【０００３】
シアン化合物を含有しない錫合金めっき浴として、従来、種々のめっき浴（液）が提案されている（例えば、特許文献１〜４参照。）。特許文献１は、非シアン系の安定な銀及び銀合金めっき浴を示し、この銀及び銀合金めっき浴は、（Ａ）銀塩と、銀塩及び錫、ビスマス、インジウム、鉛などの金属の塩の混合物とのいずれかよりなる可溶性塩、（Ｂ）分子内に１個以上の塩基性窒素原子を有する２，２′−ジピリジルスルフィド、２，２′−ジピペラジニルジスルフィドなどの特定スルフィド系化合物、或は１−アザ−７−オキサ−４，１０−ジチアシクロドデカンなどの特定チオクラウンエーテル化合物を含有する。このめっき浴は、これらの特定化合物の含有により、チオグリコール酸などの他のイオウ系化合物の含有浴に比べて、めっき浴の経時安定性、銀と種々の金属の共析化、電着皮膜の外観などに優れるとされる。
【０００４】
特許文献２は、非シアン系の安定な銀及び銀合金めっき浴を示し、この銀及び銀合金めっき浴は、（Ａ）銀塩と、銀塩及び錫、ビスマス、インジウム、鉛などの金属の塩の混合物とのいずれかよりなる可溶性塩、（Ｂ）分子内に１個以上のエーテル性酸素原子、１−ヒドロキシプロピル基、又はヒドロキシプロピレン基を含み、塩基性窒素原子を含まないチオビス(ジエチレングリコール)、ジチオビス(トリグリセロール)、３，３′−チオジプロパノール、チオジグリセリンなどの特定の脂肪族スルフィド系化合物を含有する。このめっき浴によれば、これらの特定化合物の含有により、エーテル性酸素原子、１−ヒドロキシプロピル基、或はヒドロキシプロピレン基を含まない脂肪族モノスルフィド化合物であるチオジグリコール酸やβ−チオジグリコールを含有する浴などに比べて、めっき浴の経時安定性、銀と種々の金属の共析化、電着皮膜の外観などに優れるとされる。
【０００５】
特許文献３は、非シアン系の錫−銀合金めっき浴を示し、この錫−銀合金めっき浴は、（ａ）脂肪族アミノ酸類、含窒素芳香族カルボン酸類の少なくとも一種と、（ｂ）脂肪族スルフィド類、脂肪族メルカプタン類の少なくとも一種とを含有する。（ａ）の脂肪族アミノ酸類にはグリシンなどが、（ａ）の含窒素芳香族カルボン酸類にはピコリン酸、３−アミノピラジン−２−カルボン酸などが、（ｂ）の脂肪族スルフィド類には４，７−ジチアデカン−１，１０−ジオールなどが、脂肪族メルカプタン類にはチオグリコールなどが挙げられる。このめっき浴では、成分（ｂ）のイオウ化合物を銀の安定剤とし、さらに、グリシンやピコリン酸などの成分（ａ）を併用することで、錫−銀合金皮膜のハンダ濡れ性と外観を良好に向上できるとされる。
【０００６】
特許文献４は、シアン化物非含有銀系めっき浴を示し、このめっき浴は、銀塩を含む可溶性塩と、特別な一般式で示される化合物からなる群より選ばれた１種以上のスルフィド系化合物とを含有する。このめっき浴によれば、浴中での銀イオンの安定性が改善され、十分な錯体化力が得られるとともに、生産コストを低減でき、実用性に優れるとされる。
【先行技術文献】
【特許文献】
【０００７】
【特許文献１】特開平１１−２６９６９１号公報（要約）
【特許文献２】特開２０００−１９２２７９号公報（要約）
【特許文献３】特開２００６−２６５５７２号公報（要約）
【特許文献４】特開２００７−０４６１４２号公報（要約）
【発明の概要】
【発明が解決しようとする課題】
【０００８】
上記特許文献１〜４のめっき浴では、めっき浴における銀イオンの安定性又はめっき浴の経時安定性のために、銀を錯体化するための各種錯体化剤を含有している。しかし、特許文献１〜４に示される錯体化剤は、長期にわたってめっき浴を使用したり、長期間めっき液を保管すると、分解し、銀が析出しやすい問題があった。
【０００９】
本発明の目的は、電解安定性及び経時安定性に優れた錫合金めっき液を提供することにある。
【課題を解決するための手段】
【００１０】
本発明者は、上記の課題を解決するために、鋭意研究を行った結果、特定のスルフィド化合物を錫合金めっき液に含有させると、使用中においても保管中においてもめっき液中の錫より貴な金属の錯体が分解せずに安定化することを知見し本発明に到達した。
【００１１】
本発明の第１の観点は、可溶性錫塩と、錫より貴な金属の可溶性塩と、下記一般式（１）で示されるスルフィド化合物とを含む錫合金めっき液である。但し、式（１）中、（Ａ）は、酸素原子を含まずかつ炭素原子数が１〜２である炭化水素基である、又は（Ａ）は、酸素原子数が１以上であってかつ炭素原子数が２〜６である炭化水素基である。
【００１２】
【化１】
2020023746.tif 000002
【００１３】
本発明の第２の観点は、可溶性錫塩と、錫より貴な金属の可溶性塩と、下記一般式（２）で示されるスルフィド化合物とを含む錫合金めっき液である。但し、式（２）中、（Ｂ）は、酸素原子を含まずかつ炭素原子数が１〜４である炭化水素鎖である、又は（Ｂ）は、酸素原子数が１以上であってかつ炭素原子数が３〜４である炭化水素鎖である。
【００１４】
【化２】
2020023746.tif 000003
【００１５】
本発明の第３の観点は、可溶性錫塩と、錫より貴な金属の可溶性塩と、下記一般式（３）で示されるスルフィド化合物とを含む錫合金めっき液である。但し、式（３）中、ｎは１〜５である。
【００１６】
【化３】
2020023746.tif 000004
【００１７】
本発明の第４の観点は、第１ないし第３のいずれかの観点に係る発明であって、 前記錫より貴な金属が、銀、銅、金及びビスマスより選ばれる少なくとも１種以上の金属である錫合金めっき液である。
【００１８】
本発明の第５の観点は、第１ないし第４のいずれかの観点に係る発明であって、 更にグルコン酸又はその塩、クエン酸又はその塩、ピロリン酸又はその塩、エチレンジアミン類、チオ尿素類、メルカプトチアゾール類、メルカプトトリアゾール類、メルカプトテトラゾール類、及びヒドロキシアルキルホスフィン類から選ばれる少なくとも１種以上の補助錯体化剤を含む錫合金めっき液である。
【００１９】
本発明の第６の観点は、第１ないし第５のいずれかの観点に係る発明であって、 更にアニオン界面活性剤、カチオン界面活性剤、ノニオン系界面活性剤及び両性界面活性剤より選ばれる少なくとも１種以上の界面活性剤を含む錫合金めっき液である。
【００２０】
本発明の第７の観点は、第１ないし第６のいずれかの観点に係る発明であって、 更に酸化防止剤を含む錫合金めっき液である。
【００２１】
本発明の第８の観点は、第１ないし第７のいずれかの観点に係る発明であって、 更に錫用の錯体化剤を含む錫合金めっき液である。
【００２２】
本発明の第９の観点は、第１ないし第８のいずれかの観点に係る発明であって、 更にｐＨ調整剤を含む錫合金めっき液である。
【００２３】
本発明の第１０の観点は、第１ないし第９のいずれかの観点に係る発明であって、 更に光沢化剤を含む錫合金めっき液である。
【発明の効果】
【００２４】
本発明の第１の観点の錫合金めっき液では、スルフィド化合物が上述した一般式（１）において、錫より貴な金属用の錯体化剤として作用する。そして、（Ａ）が、酸素原子を含まずかつ炭素原子数が１〜２である炭化水素基である場合には、スルフィド化合物の水溶性が良好である。また（Ａ）が、酸素原子数が１以上であってかつ炭素原子数が２〜６である炭化水素基である場合には、分子中に酸素原子としてエーテル基「−Ｏ−」又はヒドロキシル基「―ＯＨ」を含むため、これらが親水基として作用し、水との水素結合により、スルフィド化合物の水溶性が良い。更に双方の場合とも、一般式（１）において、硫黄原子としてスルフィド基「−Ｓ―」を含むため、このＳ原子がめっき液中の錫より貴な金属イオンを十分に錯体化して安定化することができる。これにより、この錫合金めっき液は使用中も保管中も長期間にわたって電解安定性及び経時安定性に優れる。また、めっき電極表面へのスルフィド化合物の吸着が適切に行われるため、平滑化剤として界面活性剤を併用した場合、界面活性剤の作用を阻害することが無く、めっき膜の外観及び膜厚均一性が良好である。
【００２５】
本発明の第２の観点の錫合金めっき液では、スルフィド化合物が上述した一般式（２）において、錫より貴な金属用の錯体化剤として作用する。そして、（Ｂ）が、酸素原子を含まずかつ炭素原子数が１〜４である炭化水素基である場合には、スルフィド化合物の水溶性が良好である。また（Ｂ）が、酸素原子数が１以上であってかつ炭素原子数が３〜４である炭化水素基である場合には、ヒドロキシル基「−ＯＨ」を含むため、これが親水基として作用し、水との水素結合により、更に水溶性を上げる効果がある。更に、一般式（２）において、硫黄原子としてスルフィド基「−Ｓ―」を含むため、このＳ原子がめっき液中の錫より貴な金属イオンを十分に錯体化して安定化することができる。これにより、この錫合金めっき液は使用中も保管中も長期間にわたって電解安定性及び経時安定性に優れる。また、めっき電極表面へのスルフィド化合物の吸着が適切に行われるため、平滑化剤として界面活性剤を併用した場合、界面活性剤の作用を阻害することが無く、めっき膜の外観及び膜厚均一性が良好である。
【００２６】
本発明の第３の観点の錫合金めっき液では、スルフィド化合物が上述した一般式（３）において、錫より貴な金属用の錯体化剤として作用する。そして、水溶性に優れるグリセリル基を両末端に有しており、更に水溶性を上げる効果のあるエチレンオキシド基を１〜５個有しているため、水との水素結合により、スルフィド化合物の水溶性が良好である。更に、一般式（３）において、Ｓ原子を含むため、このＳ原子がめっき液中の錫より貴な金属イオンを十分に錯体化して安定化することができる。これにより、この錫合金めっき液は使用中も保管中も長期間にわたって電解安定性及び経時安定性に優れる。また、めっき電極表面へのスルフィド化合物の吸着が適切に行われるため、平滑化剤として界面活性剤を併用した場合、界面活性剤の作用を阻害することが無く、めっき膜の外観及び膜厚均一性が良好である。
【００２７】
本発明の第４の観点の錫合金めっき液では、錫より貴な金属が、銀、銅、金及びビスマスより選ばれる少なくとも１種以上であるため、はんだ濡れ性、実装強度、曲げ性及びリフロー性に優れ、ウィスカーが生成しにくいなどの効果がある。
【００２８】
本発明の第５の観点の錫合金めっき液では、更にグルコン酸又はその塩等の補助錯体化剤を含むため、第１ないし第３の観点のスルフィド化合物と併用することで、使用中も保管中もめっき液の安定性を更に向上させることができる。
【００２９】
本発明の第６の観点の錫合金めっき液では、更にアニオン界面活性剤、カチオン界面活性剤、ノニオン系界面活性剤、両性界面活性剤等の界面活性剤を含むため、めっき膜の外観及び膜厚均一性をより良好にする効果がある。
【００３０】
本発明の第７の観点の錫合金めっき液では、更に酸化防止剤を含むため、錫合金めっき液中のＳｎ２＋の酸化を防止する効果がある。
【００３１】
本発明の第８の観点の錫合金めっき液では、更に錫用の錯体化剤を含むため、錫合金めっき液を中性付近の錫めっき液に適用する場合には、Ｓｎ２＋イオンを安定化させる効果がある。
【００３２】
本発明の第９の観点の錫合金めっき液では、更にｐＨ調整剤を含むため、錫合金めっき液を酸性、弱酸性、中性などの任意のｐＨ領域に調整する効果がある。
【００３３】
本発明の第１０の観点の錫合金めっき液では、更に光沢化剤を含むため、錫合金めっき膜中の錫合金の結晶粒子を微細化する作用効果がある。
【発明を実施するための形態】
【００３４】
以下に、本発明の第１、第２及び第３の実施形態の錫合金めっき液について説明する。これらの錫合金めっき液は、半導体基板（ウエハ）やプリント基板用のはんだバンプなどとして使用される錫合金のめっき膜の形成用材料として利用される。
【００３５】
また第１、第２及び第３の実施形態の錫合金めっき液で作られる錫合金は、錫(Ｓｎ)と、錫より貴な金属である、銀(Ａｇ)、銅(Ｃｕ)、金（Ａｕ）、ビスマス（Ｂｉ）より選ばれた所定金属との合金であり、例えば、ＳｎＡｇ合金、ＳｎＣｕ合金、ＳｎＡｕ合金、ＳｎＢｉ合金等の２元合金、ＳｎＣｕＡｇ合金等の３元合金が挙げられる。
【００３６】
＜第１の実施形態＞
第１の実施形態の錫合金めっき液は、可溶性錫塩と、錫より貴な金属の可溶性塩と、上述した一般式（１）で示されるスルフィド化合物とを含む。この錫合金めっき液は更に添加剤を含んでもよい。
【００３７】
〔可溶性錫塩〕
第１の実施形態の錫合金めっき液において用いられる可溶性錫塩は、水に溶解して二価の錫イオンを生成する塩である。可溶性錫塩の例としては、ハロゲン化物、硫酸塩、酸化物、アルカンスルホン酸塩、アリールスルホン酸塩及びアルカノールスルホン酸塩が挙げられる。アルカンスルホン酸塩の具体例としては、メタンスルホン酸塩及びエタンスルホン酸塩が挙げられる。アリールスルホン酸塩の具体例としては、ベンゼンスルホン酸塩、フェノールスルホン酸塩、クレゾールスルホン酸塩及びトルエンスルホン酸塩が挙げられる。アルカノールスルホン酸塩の具体例としては、イセチオン酸塩が挙げられる。
【００３８】
可溶性錫塩は、１種を単独で使用してもよいし、２種以上を組み合わせて使用してもよい。第１の実施形態の錫合金めっき液における可溶性錫塩の含有量は、錫の量に換算して、好ましくは５ｇ／Ｌ以上２００ｇ／Ｌ以下の範囲、更に好ましくは２０ｇ／Ｌ以上１００ｇ／Ｌ以下の範囲である。可溶性錫塩の含有量が過度に少ない場合は、一般的にバンプめっきで使用される電流密度１〜２０ＡＳＤ（１平方デシメートル当りのアンペア）の範囲で、錫の析出が正常に起きにくくなり、良好なバンプ成形ができなくなるおそれがある。一方、可溶性錫塩の含有量が過度に高い場合には、めっき液の粘度が高くなることによりバンプ形成ができにくくなる他、必要以上に錫を含有するため、めっき液のコストが高くなるおそれがある。
【００３９】
〔錫より貴な金属の可溶性塩〕
第１の実施形態の錫合金めっき液において用いられる錫より貴な金属の可溶性塩は、水に溶解する塩である。錫より貴な金属としては、銀、銅、金及びビスマスより選ばれる少なくとも１種以上の金属を挙げることができる。これらの金属の可溶性塩の例は、可溶性錫塩の例と同じである。これらの金属の中で、銀又は銅を含むことが好ましい。錫と銀の合金（ＳｎＡｇ合金）は、共晶組成（Ｓｎ−３．５ｗｔ％Ａｇ）での融点が２２１℃と低融点であり、また錫と銅の合金（ＳｎＣｕ合金）は、共晶組成（Ｓｎ−１．７ｗｔ％Ｃｕ）での融点２２７℃と低融点であり、いずれも、はんだ濡れ性、実装強度、曲げ性及びリフロー性に優れ、ウィスカーが生成しにくいなどの利点がある。錫より貴な金属の可溶性塩は、１種を単独で使用してもよいし、２種以上を組み合わせて使用してもよい。第１の実施形態のめっき液における錫より貴な金属の可溶性塩の含有量は、金属の量に換算して、好ましくは０．０１ｇ／Ｌ以上１０ｇ／Ｌ以下の範囲、更に好ましくは０．１ｇ／Ｌ以上２ｇ／Ｌ以下の範囲である。錫より貴な金属の可溶性塩の含有量が過度に少ない場合、又は過度に多い場合は、析出するはんだ合金の組成を共晶組成とすることができず、はんだ合金としての特性が得られなくなる。
【００４０】
〔一般式（１）で示されるスルフィド化合物〕
第１の実施形態の錫合金めっき液において用いられるスルフィド化合物は、上述した一般式（１）で示され、錫より貴な金属用の錯体化剤として作用する。このスルフィド化合物は、主原料のα−チオグリセロールを、例えば水酸化ナトリウム、炭酸水素ナトリウム又は炭酸ナトリウムの塩基性水溶液に混合した後、次に述べる副原料を混合し撹拌した後、還流し、主原料と副原料を求核置換反応させることで得られる。後述する実施例３のスルフィド化合物を製造するための方法を例示する。１Ｌのナス形フラスコに溶媒として１００ｍＬの純水と１００ｍＬのエタノールを用意し、水酸化ナトリウム４０ｇを撹拌しながら溶解させる。その溶解液を２５℃まで冷却した後、α−チオグリセロールを１０８ｇ投入し混合する。その後、副原料として２−クロロエタノールを８０ｇ投入し混合する。８０℃で１８時間還流させた後、蒸留により溶媒を除去することで、後述する構造式（１−３）に示すスルフィド化合物が得られる。
【００４１】
第１の実施形態のスルフィド化合物を作るための副原料としては、クロロメタン、クロロエタン、２−クロロエタノール、３−クロロ−１−プロパノール、１−クロロ−３−メタオキシプロパン、３−クロロ−１,２−プロパンジオール、２-(２−クロロエトキシ)エタノール、１−クロロ−３-メトキシ−２−プロパノール、２−[２−(２−クロロエトキシ)エトキシ]エタノール、ジメチルクロロアセタール、４−クロロ−１,２−ジヒドロキシベンゼン等が挙げられる。
【００４２】
〔添加剤〕
第１の実施形態の錫合金めっき液は、酸電解質（遊離酸）、補助錯体化剤、界面活性剤、酸化防止剤、錫用の錯体化剤、ｐＨ調整剤、光沢化剤等の添加剤を更に含んでいてもよい。
【００４３】
（酸電解質）
酸電解質としては、塩化水素、臭化水素、硫酸、アルカンスルホン酸、アリールスルホン酸又はアルカノールスルホン酸が挙げられる。アルカンスルホン酸の具体例としては、メタンスルホン酸又はエタンスルホン酸が挙げられる。アリールスルホン酸の具体例としては、ベンゼンスルホン酸、フェノールスルホン酸、クレゾールスルホン酸又はトルエンスルホン酸が挙げられる。アルカノールスルホン酸の具体例としては、イセチオン酸が挙げられる。酸電解質は、錫合金めっき液の導電性を高める作用がある。
【００４４】
酸電解質は、１種を単独で使用してもよいし、２種以上を組み合わせて使用してもよい。第１の実施形態の錫合金めっき液における酸電解質の含有量は、好ましくは５ｇ／Ｌ以上５００ｇ／Ｌ以下の範囲、更に好ましくは３０ｇ／Ｌ以上３００ｇ／Ｌ以下の範囲である。
【００４５】
（補助錯体化剤）
補助錯体化剤としては、グルコン酸又はその塩、クエン酸又はその塩、ピロリン酸又はその塩、エチレンジアミン類、チオ尿素類、メルカプトチアゾール類、メルカプトトリアゾール類、メルカプトテトラゾール類、又はヒドロキシアルキルホスフィン類が挙げられる。補助錯体化剤は、１種を単独で使用してもよいし、２種以上を組み合わせて使用してもよい。
【００４６】
（界面活性剤）
第１の実施形態の錫合金めっき液は、界面活性剤を含有することが好ましい。界面活性剤は、錫合金めっき液と被めっき物との親和性を高める作用と、錫合金めっき膜形成時にめっき膜の表面に吸着してめっき膜内の錫合金の結晶成長を抑制して、結晶を微細化することにより、めっき膜の外観向上、被めっき物との密着性向上、膜厚均一化などの作用がある。界面活性剤としては、アニオン界面活性剤、カチオン界面活性剤、ノニオン系界面活性剤及び両性界面活性剤などの各種界面活性剤を使用できる。
【００４７】
アニオン界面活性剤の具体例としては、アルキル硫酸塩、ポリオキシエチレンアルキルエーテル硫酸塩、ポリオキシエチレンアルキルフェニルエーテル硫酸塩、アルキルベンゼンスルホン酸塩、アルキルナフタレンスルホン酸塩などが挙げられる。カチオン界面活性剤の具体例としては、モノ〜トリアルキルアミン塩、ジメチルジアルキルアンモニウム塩、トリメチルアルキルアンモニウム塩などが挙げられる。ノニオン系活性剤の具体例としては、炭素原子数が１〜２０個のアルカノール、フェノール、ナフトール、ビスフェノール類、炭素原子数が１〜２５個のアルキルフェノール、アリールアルキルフェノール、炭素原子数が１〜２５個のアルキルナフトール、炭素原子数が１〜２５個のアルコキシルリン酸（塩）、ソルビタンエステル、ポリアルキレングリコール、炭素原子数が１〜２２個の脂肪族アミドなどにエチレンオキシド（ＥＯ）及び／又はプロピレンオキシド（ＰＯ）を２〜３００モル付加縮合させたものなどが挙げられる。両性界面活性剤の具体例としては、カルボキシベタイン、イミダゾリンベタイン、アミノカルボン酸などが挙げられる。
【００４８】
界面活性剤は、１種を単独で使用してもよいし、２種以上を組み合わせて使用してもよい。第１の実施形態の錫合金めっき液における界面活性剤の含有量は、一般に０．０１ｇ／Ｌ以上５０ｇ／Ｌ以下の範囲、好ましくは０．１ｇ／Ｌ以上２０ｇ／Ｌ以下の範囲、より好ましくは１ｇ／Ｌ以上１０ｇ／Ｌ以下の範囲である。
【００４９】
（酸化防止剤）
第１の実施形態の錫合金めっき液は、必要に応じて酸化防止剤を含有することができる。酸化防止剤は錫合金めっき液中のＳｎ２＋の酸化防止を目的としたものである。酸化防止剤の例としては、アスコルビン酸又はその塩、ピロガロール、ヒドロキノン、フロログルシノール、トリヒドロキシベンゼン、カテコール、クレゾールスルホン酸又はその塩、カテコールスルホン酸又はその塩、ヒドロキノンスルホン酸又はその塩などが挙げられる。例えば、酸性浴では、ヒドロキノンスルホン酸又はその塩、中性浴ではアスコルビン酸又はその塩などが好ましい。
【００５０】
酸化防止剤は、１種を単独で使用してもよいし、２種以上を組み合わせて使用してもよい。第１の実施形態の錫合金めっき液における酸化防止剤の含有量は、一般に０．０１ｇ／Ｌ以上２０ｇ／Ｌ以下の範囲、好ましくは０．１ｇ／Ｌ以上１０ｇ／Ｌ以下の範囲、より好ましくは０．１ｇ／Ｌ以上５ｇ／Ｌ以下の範囲である。
【００５１】
（錫用の錯体化剤）
第１の実施形態の錫合金めっき液は、酸性、弱酸性、中性などの任意のｐＨ領域の錫合金めっき液に適用できる。Ｓｎ２＋イオンは強酸性（ｐＨ：＜１）では安定であるが、酸性から中性付近（ｐＨ：１〜７）では白色沈澱を生じ易い。このため、第１の実施形態の錫合金めっき液を中性付近の錫めっき液に適用する場合には、Ｓｎ２＋イオンを安定化させる目的で、錫用の錯体化剤を添加するのが好ましい。
【００５２】
錫用の錯体化剤としては、オキシカルボン酸、ポリカルボン酸、モノカルボン酸を使用できる。具体例としては、グルコン酸、クエン酸、グルコヘプトン酸、グルコノラクトン、酢酸、プロピオン酸、酪酸、アスコルビン酸、シュウ酸、マロン酸、コハク酸、グリコール酸、リンゴ酸、酒石酸、或はこれらの塩などが挙げられる。好ましくは、グルコン酸、クエン酸、グルコヘプトン酸、グルコノラクトン、グルコヘプトラクトン、或はこれらの塩などである。また、エチレンジアミン、エチレンジアミン四酢酸（ＥＤＴＡ）、ジエチレントリアミン五酢酸（ＤＴＰＡ）、ニトリロ三酢酸（ＮＴＡ）、イミノジ酢酸（ＩＤＡ）、イミノジプロピオン酸（ＩＤＰ）、ヒドロキシエチルエチレンジアミン三酢酸（ＨＥＤＴＡ）、トリエチレンテトラミン六酢酸（ＴＴＨＡ）、エチレンジオキシビス（エチルアミン）−Ｎ，Ｎ，Ｎ′，Ｎ′−テトラ酢酸、メルカプトトリアゾール類、メルカプトテトラゾール類、グリシン類、ニトリロトリメチルホスホン酸、１−ヒドロキシエタン−１，１−ジホスホン酸、或はこれらの塩などのポリアミンやアミノカルボン酸類も錯体化剤として有効である。
【００５３】
錫用の錯体化剤は、１種を単独で使用してもよいし、２種以上を組み合わせて使用してもよい。第１の実施形態の錫合金めっき液における錫用の錯体化剤の含有量は、錫合金めっき液に含まれる可溶性錫塩化合物中の錫１モルに対して、一般に０．００１モル以上１０モル以下の範囲、好ましくは０．０１モル以上５モル以下の範囲、より好ましくは０．５モル以上２モル以下の範囲である。
【００５４】
（ｐＨ調整剤）
第１の実施形態の錫合金めっき液は、必要に応じてｐＨ調整剤を含有することができる。ｐＨ調整剤の例としては、塩酸、硫酸等の各種の酸、アンモニア水、水酸化カリウム、水酸化ナトリウム、炭酸水素ナトリウム等の各種の塩基などが挙げられる。また、ｐＨ調整剤としては、酢酸、プロピオン酸などのモノカルボン酸類、ホウ酸類、リン酸類、シュウ酸、コハク酸などのジカルボン酸類、乳酸、酒石酸などのオキシカルボン酸類なども有効である。
【００５５】
（光沢化剤）
第１の実施形態の錫合金めっき液は、必要に応じて光沢化剤を含有することができる。光沢化剤としては、芳香族カルボニル化合物が有効である。芳香族カルボニル化合物は、錫合金めっき膜中の錫合金の結晶粒子を微細化する作用がある。芳香族カルボニル化合物は、芳香族炭化水素の炭素原子にカルボニル基（−ＣＯ−Ｘ：但し、Ｘは、水素原子、ヒドロキシ基、炭素原子数が１〜６個の範囲にあるアルキル基又は炭素原子数が１〜６個の範囲にあるアルコキシ基を意味する）が結合した化合物である。芳香族炭化水素は、ベンゼン環、ナフタレン環及びアントラセン環を含む。芳香族炭化水素は、置換基を有してもよい。置換基の例としては、ハロゲン原子、ヒドロキシ基、炭素原子数が１〜６個の範囲にあるアルキル基及び炭素原子数が１〜６個の範囲にあるアルコキシ基を挙げることができる。カルボニル基は、芳香族炭化水素に直結していてもよいし、炭素原子数が１個以上６個以下の範囲にあるアルキレン基を介して結合してもよい。芳香族カルボニル化合物の具体例としては、ベンザルアセトン、桂皮酸、シンナムアルデヒド、ベンズアルデヒドを挙げることができる。
【００５６】
芳香族カルボニル化合物は、１種を単独で使用してもよいし、２種以上を組み合わせて使用してもよい。第１の実施形態の錫合金めっき液における芳香族カルボニル化合物の含有量は、一般に０．０１ｍｇ／Ｌ以上５００ｍｇ／Ｌの範囲、好ましくは０．１ｍｇ／Ｌ以上１００ｍｇ／Ｌ以下の範囲、より好ましくは１ｍｇ／Ｌ以上５０ｍｇ／Ｌ以下の範囲である。
【００５７】
＜第２の実施形態＞
第２の実施形態の錫合金めっき液は、可溶性錫塩と、錫より貴な金属の可溶性塩と、上述した一般式（２）で示されるスルフィド化合物とを含む。この錫合金めっき液は更に添加剤を含んでもよい。
【００５８】
第２の実施形態の錫合金めっき液に含まれる可溶性錫塩、錫より貴な金属の可溶性塩、添加剤は、第１の実施形態の錫合金めっき液に含まれる可溶性錫塩、錫より貴な金属の可溶性塩、添加剤と同じであるため、繰返して説明を省略する。
【００５９】
〔一般式（２）で示されるスルフィド化合物〕
第２の実施形態の錫合金めっき液において用いられるスルフィド化合物は、上述した一般式（２）で示され、錫より貴な金属用の錯体化剤として作用する。このスルフィド化合物は、主原料のα−チオグリセロールを、例えば水酸化ナトリウム、炭酸水素ナトリウム又は炭酸ナトリウムなどの塩基性の水溶液に混合した後、次に述べる副原料を混合し撹拌した後、還流し、主原料と副原料を求核置換反応させることで得られる。第２の実施形態の錫合金めっき液におけるスルフィド化合物の含有量は、第１の実施形態の錫合金めっき液におけるスルフィド化合物の含有量と同じである。以下に後述する実施例１５のスルフィド化合物を製造するための方法を例示する。２Ｌのナス形フラスコに溶媒として２００ｍＬの純水と２００ｍＬのエタノールを用意し、水酸化カリウム１１２ｇを撹拌しながら溶解させる。その溶解液を２５℃まで冷却した後、α−チオグリセロールを２１６ｇ投入し混合する。その後、副原料として１，３−ジクロロプロパンを１１３ｇ投入し混合する。８０℃で２４時間還流させた後、蒸留により溶媒を除去することで、後述する構造式（２−２）に示すスルフィド化合物が得られる。
【００６０】
第２の実施形態のスルフィド化合物を作るための副原料としては、ジクロロメタン、１，２−ジクロロプロパン、１，４−ジクロロブタン、１，３−ジクロロ−２−プロパノール、１，４−ジクロロ−２−ブタノール、１，４−ジクロロ−２，３−ブタンジオール等が挙げられる。
【００６１】
＜第３の実施形態＞
第３の実施形態の錫合金めっき液は、可溶性錫塩と、錫より貴な金属の可溶性塩と、上述した一般式（３）で示されるスルフィド化合物とを含む。この錫合金めっき液は更に添加剤を含んでもよい。
【００６２】
第３の実施形態の錫合金めっき液に含まれる可溶性錫塩、錫より貴な金属の可溶性塩、添加剤は、第１の実施形態の錫合金めっき液に含まれる可溶性錫塩、錫より貴な金属の可溶性塩、添加剤と同じであるため、繰返して説明を省略する。
【００６３】
〔一般式（３）で示されるスルフィド化合物〕
第３の実施形態の錫合金めっき液において用いられるスルフィド化合物は、上述した一般式（３）で示され、錫より貴な金属用の錯体化剤として作用する。このスルフィド化合物は、主原料のα−チオグリセロールを、例えば水酸化ナトリウム、炭酸水素ナトリウム又は炭酸ナトリウムなどの塩基性水溶液に混合した後、次に述べる副原料を混合し、撹拌した後、還流し、主原料と副原料を反応させることで得られる。第３の実施形態の錫合金めっき液におけるスルフィド化合物の含有量は、第１の実施形態の錫合金めっき液におけるスルフィド化合物の含有量と同じである。以下に後述する実施例２０のスルフィド化合物を製造するための方法を例示する。２Ｌのナス形フラスコに溶媒として２００ｍＬの純水と２００ｍＬのエタノールを用意し、炭酸水素ナトリウム１６８ｇを撹拌しながら溶解させる。その溶解液を２５℃まで冷却した後、α−チオグリセロールを２１６ｇ投入し混合する。その後、副原料としてビス（２−クロロエチル）エーテルを１４３ｇ投入し混合する。８０℃で４８時間還流させた後、蒸留により溶媒を除去することで、後述する構造式（３−１）に示すスルフィド化合物が得られる。
【００６４】
第３の実施形態のスルフィド化合物を作るための副原料としては、ビス（２−クロロエチル）エーテル、１，２−ビス（２−クロロエトキシ）エタン、ジエチレングリコールビス（２−クロロエチル）エーテル、ビス［２−［２−（２−クロロエトキシ）エトキシ］エチル］エーテル等が挙げられる。
【００６５】
第１、第２及び第３の実施形態の錫合金めっき液におけるスルフィド化合物の含有量は、このめっき液中の錫より貴な金属の量に対してモル比（スルフィド化合物の含有量（モル）／錫より貴な金属の量（モル））で０．５以上とするとよい。好ましくは１以上とするとよい。モル比が０．５未満であると、スルフィド化合物とめっき液中の錫より貴な金属との錯体形成が十分でなく、めっき液中の錫より貴な金属の濃度が低下するおそれがある。モル比の上限は、特に限定されないが、好ましくは１００以下とするとよい。モル比が１００を超えるようにスルフィド化合物を含有させても、不経済である。なお、上記第１、第２、及び第３実施形態で示したスルフィド化合物を、複数種類組み合わせて使用してもよい。
【００６６】
第１、第２及び第３の実施形態の錫合金めっき液におけるスルフィド化合物の構造は、高速液体クロマトグラフィー（ＨＰＬＣ）、高速液体クロマトグラム質量分析計（ＬＣ−ＭＳ）、フーリエ変換赤外分光法（ＦＴ−ＩＲ）、核磁気共鳴装置（ＮＭＲ）等の分析機器を併用することにより分析することができる。
【００６７】
第１、第２及び第３の実施形態の錫合金めっき液は、例えば、可溶性錫塩、錫より貴な金属の可溶性塩、上述した一般式（１）、一般式（２）又は一般式（３）で示されるスルフィド化合物及びその他の成分と、水とを混合することによって調製することができる。Ｓｎ２＋イオンの酸化と錫より貴な金属イオンの還元反応を抑制するため、錫より貴な金属の可溶性塩は、スルフィド化合物を投入した後に、混合することが好ましい。
【００６８】
第１、第２及び第３の実施形態のめっき液を用いためっき膜の形成方法としては、上述したように電気めっきを用いる。 電気めっきによるめっき膜形成時の電流密度は、０．１Ａ／ｄｍ２以上１００Ａ／ｄｍ２以下の範囲、好ましくは０．５Ａ／ｄｍ２以上２０Ａ／ｄｍ２以下の範囲である。電気めっきを行っている間、めっき液の液温は、１０℃以上５０℃以下の範囲、より好ましくは２０℃以上４０℃以下の範囲とするとよい。
【実施例】
【００６９】
次に本発明の実施例を比較例とともに詳しく説明する。
【００７０】
＜実施例１〜１３及び比較例１〜３で用いられるスルフィド化合物＞
先ず、実施例１〜１３及び比較例１〜３で用いられる第１の実施形態に記載したスルフィド化合物を製造するための主原料と副原料及び製造されたスルフィド化合物の構造式の符号を以下の表１に示す。またその構造式を以下に列挙する。実施例１〜１３及び比較例１〜３で用いられるスルフィド化合物は、第１の実施形態に記載した方法により製造した。
【００７１】
【表１】
2020023746.tif 000005
【００７２】
【化４】
2020023746.tif 000006
【００７３】
【化５】
2020023746.tif 000007
【００７４】
【化６】
2020023746.tif 000008
【００７５】
【化７】
2020023746.tif 000009
【００７６】
【化８】
2020023746.tif 000010
【００７７】
【化９】
2020023746.tif 000011
【００７８】
【化１０】
2020023746.tif 000012
【００７９】
【化１１】
2020023746.tif 000013
【００８０】
【化１２】
2020023746.tif 000014
【００８１】
【化１３】
2020023746.tif 000015
【００８２】
【化１４】
2020023746.tif 000016
【００８３】
【化１５】
2020023746.tif 000017
【００８４】
【化１６】
2020023746.tif 000018
【００８５】
【化１７】
2020023746.tif 000019
【００８６】
＜実施例１４〜１９及び比較例４〜６で用いられるスルフィド化合物＞
次いで、実施例１４〜１９及び比較例４〜６で用いられる第２の実施形態に記載したスルフィド化合物を製造するための主原料と副原料及び製造されたスルフィド化合物の構造式の符号を以下の表２に示す。またその構造式を以下に列挙する。実施例１４〜１９及び比較例４〜６で用いられるスルフィド化合物は、第２の実施形態に記載した方法により製造した。
【００８７】
【表２】
2020023746.tif 000020
【００８８】
【化１８】
2020023746.tif 000021
【００８９】
【化１９】
2020023746.tif 000022
【００９０】
【化２０】
2020023746.tif 000023
【００９１】
【化２１】
2020023746.tif 000024
【００９２】
【化２２】
2020023746.tif 000025
【００９３】
【化２３】
2020023746.tif 000026
【００９４】
【化２４】
2020023746.tif 000027
【００９５】
【化２５】
2020023746.tif 000028
【００９６】
【化２６】
2020023746.tif 000029
【００９７】
＜実施例２０〜２３で用いられるスルフィド化合物＞
更に、実施例２０〜２３で用いられる第３の実施形態に記載したスルフィド化合物を製造するための主原料と副原料及び製造されたスルフィド化合物の構造式の符号を以下の表３に示す。またその構造式を以下に列挙する。実施例２０〜２３で用いられるスルフィド化合物は、第３の実施形態に記載した方法により製造した。
【００９８】
【表３】
2020023746.tif 000030
【００９９】
【化２７】
2020023746.tif 000031
【０１００】
【化２８】
2020023746.tif 000032
【０１０１】
【化２９】
2020023746.tif 000033
【０１０２】
【化３０】
2020023746.tif 000034
【０１０３】
（ＳｎＡｇめっき液の建浴）
＜実施例１＞
メタンスルホン酸錫水溶液に、遊離酸としてのメタンスルホン酸と、構造式（１−１）のスルフィド化合物と、ノニオン系界面活性剤（エチレンジアミンにポリオキシエチレンとポリオキシプロピレンを５０：５０の割合で付加させたもの）と酸化防止剤としてのピロガロールとを混合して溶解させた後、更にメタンスルホン酸銀水溶液を加えて混合した。そして最後にイオン交換水を加えて、下記組成のＳｎＡｇめっき液を建浴した。下記組成のＳｎＡｇめっき液中のＡｇ量に対する上記スルフィド化合物のモル比は１であった。なお、メタンスルホン酸錫水溶液は、金属錫板を、メタンスルホン酸銀水溶液は、金属銀板を、それぞれメタンスルホン酸水溶液中で電解させることにより調製した。
【０１０４】
（ＳｎＡｇめっき液の組成）
メタンスルホン酸錫（Ｓｎ２＋として）：５０ｇ／Ｌ
メタンスルホン酸銀（Ａｇ＋として）：０．５ｇ／Ｌ
メタンスルホン酸（遊離酸として）：１５０ｇ／Ｌ
スルフィド化合物（構造式（１−１））の含有量（モル比）：１
ノニオン系界面活性剤：５ｇ／Ｌ
酸化防止剤：１ｇ／Ｌ
イオン交換水：残部
【０１０５】
＜実施例２〜１１＞
実施例２〜１１では、構造式（１−２）〜（１−１１）のスルフィド化合物をそれぞれ用いた。実施例２〜１１では、スルフィド化合物を変更した以外は、実施例１と同様にＳｎＡｇめっき液をそれぞれ建浴した。
【０１０６】
＜実施例１２＞
実施例１２では、実施例１と同じ上記構造式（１−１）のスルフィド化合物を用いた。実施例１２では、ＳｎＡｇめっき液中のＡｇ量に対する上記スルフィド化合物のモル比を１００にした。このモル比を変更した以外は、実施例１と同様にＳｎＡｇめっき液を建浴した。
【０１０７】
＜実施例１３＞
実施例１３では、実施例１と同じ上記構造式（１−１）のスルフィド化合物を用いた。実施例１３では、メタンスルホン酸銀の代わりにメタンスルホン酸銅を用い、ＳｎＣｕ合金めっき液とした。また、この合金種を変更した以外は、実施例１と同様にめっき液を建浴した。
【０１０８】
＜比較例１＞
比較例１では、実施例１と比較するために、上述した一般式（１）中の（Ａ）における酸素原子数及び炭素原子数がともにゼロである構造式（１−１２）のスルフィド化合物（α−チオグリセロール）を用いた。これ以外、実施例１と同様にＳｎＡｇめっき液を建浴した。
【０１０９】
＜比較例２＞
比較例２では、実施例２と比較するために、上述した一般式（１）中の（Ａ）における酸素原子数がゼロであって、炭素原子数が３である構造式（１−１３）のスルフィド化合物を用いた。この構造式（１−１３）では酸素原子数がゼロであって、炭素原子数が３であった。これ以外、実施例１と同様にＳｎＡｇめっき液を建浴した。
【０１１０】
＜比較例３＞
比較例２では、実施例２と比較するために、上述した一般式（１）とは異なる構造式（１−１４）のスルフィド化合物（２−(エチルチオ）エタノール）を用いた。これ以外、実施例１と同様にＳｎＡｇめっき液を建浴した。
【０１１１】
＜実施例１４〜１９＞
実施例１４〜１９では、構造式（２−１）〜（２−６）のスルフィド化合物をそれぞれ用いた。実施例１４〜１９では、スルフィド化合物を変更した以外は、実施例１と同様にＳｎＡｇめっき液をそれぞれ建浴した。
【０１１２】
＜比較例４＞
比較例４では、実施例１４と比較するために、上述した一般式（２）中の（Ｂ）における酸素原子数及び炭素原子数がともにゼロである構造式（２−７）のスルフィド化合物を用いた。これ以外、実施例１と同様にＳｎＡｇめっき液を建浴した。
【０１１３】
＜比較例５＞
比較例５では、実施例１６と比較するために、上述した一般式（２）中の（Ｂ）における酸素原子数がゼロであって、炭素原子数が５である構造式（２−８）のスルフィド化合物を用いた。これ以外、実施例１と同様にＳｎＡｇめっき液を建浴した。
【０１１４】
＜比較例６＞
比較例６では、実施例１５と比較するために、上述した一般式（２）とは異なる構造式（２−９）のスルフィド化合物（３，７−ジチア−１，９−ノナンジオール）を用いた。これ以外、実施例１と同様にＳｎＡｇめっき液を建浴した。
【０１１５】
＜実施例２０〜２３＞
実施例２０〜２３では、構造式（３−１）〜（３−４）のスルフィド化合物をそれぞれ用いた。実施例２０〜２３では、スルフィド化合物を変更した以外は、実施例１と同様にＳｎＡｇめっき液をそれぞれ建浴した。
【０１１６】
実施例１〜２３及び比較例１〜６におけるＳｎＡｇめっき液中のＡｇ量に対するそれぞれのスルフィド化合物の含有量（モル比）を以下の表４及び表５に示す。
【０１１７】
＜比較試験及び評価＞
実施例１〜２３及び比較例１〜６の２９種類の建浴した直後の錫合金めっき液の透明度と、建浴した錫合金めっき液の安定性について評価した。錫合金めっき液の安定性は、経時安定性試験と電解安定性試験を行って評価した。これらの結果を表４及び表５に示す。
【０１１８】
（ａ）透明度
２９種類の建浴した直後の錫合金めっき液をガラス製の透明ビーカーに入れ、透明度を目視で観察した。めっき液が透き通った状態のものを「透明」と判定し、白濁化するものを「白濁」と判定した。
【０１１９】
（ｂ）経時安定性試験
２９種類の建浴した錫合金めっき液をガラス製の密封ボトルにそれぞれ別々に入れ、Ｐａｎａｓｏｎｉｃ社製のクリーンオーブン内で５０℃で６ヶ月間保管した。島津製作所社製のＩＣＰ発光分析装置（ＩＣＰ−ＡＥＳ、型番ＩＣＰＥ−９８００）を用い、建浴直後の錫合金めっき液中のＡｇ濃度（ＳｎＡｇめっき液の場合）又はＣｕ濃度（ＳｎＣｕめっき液の場合）を１００％として、６ヶ月間保管後に錫合金めっき液中に残存しているＡｇ濃度（ＳｎＡｇめっき液の場合）又はＣｕ濃度（ＳｎＣｕめっき液の場合）の残存割合（％）を「経時後残存率」として評価した。８０％以上を良好と判定した。
【０１２０】
（ｃ）電解安定性試験
２９種類の建浴した錫合金めっき液を電解液として、この電解液中にカソードとして銅板を、アノードとして白金板をそれぞれ配置し、浴温２５℃、カソード電流密度１０ＡＳＤで２９種類の建浴した錫合金めっき液をそれぞれ別々に電解めっきを行った。電解めっきによりめっき液中の金属成分が消費されるため、５Ａｈ／Ｌの電解めっき毎に酸化第一錫（ＳｎＯ）と酸化第一銀（Ａｇ２Ｏ）の粉末をめっき液に投入し、混合して溶解させることで、金属成分をめっき液に補給しながら、１５０Ａｈ／Ｌまで電解めっきを行った。電解めっき後の錫合金めっき液中に残存するスルフィド化合物の濃度を以下のＨＰＬＣ（Ｈｉｇｈ  Ｐｅｒｆｏｒｍａｎｃｅ  Ｌｉｑｕｉｄ  Ｃｈｒｏｍａｔｏｇｒａｐｈｙ）法により定量分析した。錫合金めっき液をディスポーザブルシリンジでろ過し、島津製作所製のＨＰＬＣ装置（型番Ｐｒｏｍｉｎｅｎｃｅ）を用い、移動相をＭｅＯＨ（メタノール）として、４０℃に保温したＬ−ＣｏｌｕｍｎＯＤＳを用いて分析を行った。建浴直後のスルフィド化合物の濃度を１００％として、電解めっき後のスルフィド化合物の残存割合（％）をスルフィド化合物の「経時後残存率」として評価した。８０％以上を良好と判定した。
【０１２１】
【表４】
2020023746.tif 000035
【０１２２】
【表５】
2020023746.tif 000036
【０１２３】
表１及び表４から明らかなように、一般式（１）中、（Ａ）が本発明の第１の観点の条件に合致していない化合物を用いた比較例１では、化合物の末端基のＳＨ基が建浴直後にＡｇと反応して沈殿が発生し、経時後及び電解めっき後の評価ができなかった。一般式（１）中、（Ａ）が本発明の第１の観点の条件に合致していないスルフィド化合物を用いた比較例２では、炭素原子数が３であるため、スルフィド化合物の水溶性が低く、経時後残存率が８３％であったものの、電解後残存率は６８％と低く、不良であった。また、一般式（１）とは異なる構造式（１−１４）のスルフィド化合物（２−(エチルチオ）エタノール）を用いた比較例３では、スルフィド化合物の水溶性が低く、経時後残存率が５４％、電解後残存率は３８％と低く、不良であった
【０１２４】
これに対して、一般式（１）中、（Ａ）が本発明の第１の観点の条件に合致しているスルフィド化合物を用いた実施例１〜１３では、経時後においてめっき液中のＡｇ及びＣｕの残存率は、６２％〜９８％と高く、また電解めっき後においても８２％〜９９％と高い割合でスルフィド化合物が残存していた。この結果から、一般式（１）中、（Ａ）が本発明の第１の観点の条件に合致しているスルフィド化合物は、錫より貴な金属用の錯体化剤として有用であることが確認された。
【０１２５】
表２及び表５から明らかなように、一般式（２）中、（Ｂ）が本発明の第２の観点の条件に合致していないスルフィド化合物を用いた比較例４では、スルフィド化合物のジスルフィド基が建浴直後にＡｇと反応して沈殿が発生し、経時後及び電解めっき後の評価ができなかった。一般式（２）中、（Ｂ）が本発明の第２の観点の条件に合致していないスルフィド化合物を用いた比較例５では、炭素鎖が５であるため、スルフィド化合物の水溶性が低く、経時後残存率が８０％であったものの、電解後残存率は７２％と低く、不良であった。また本発明の第２の観点の一般式（２）と異なる構造式（２−９）の比較例６では、スルフィド化合物がグリセリル基を有していないため、スルフィド化合物の水溶性が低く、経時後残存率が６８％、電解後残存率が５６％とともに低く、不良であった。
【０１２６】
これに対して、一般式（２）中、（Ｂ）が本発明の第２の観点の条件に合致しているスルフィド化合物を用いた実施例１４〜１９では、経時後においてＳｎＡｇめっき液中のＡｇの残存率は、９０％〜９９％と高く、また電解めっき後においても８３％〜９７％と高い割合でスルフィド化合物が残存していた。この結果から、一般式（２）中、（Ｂ）が本発明の第２の観点の条件に合致しているスルフィド化合物は、錫より貴な金属用の錯体化剤として有用であることが確認された。
【０１２７】
表３及び表５から明らかなように、一般式（３）中、ｎが１〜５である本発明の第３の観点の条件に合致しているスルフィド化合物を用いた実施例２０〜２３では、経時後においてＳｎＡｇめっき液中のＡｇの残存率は、９２％〜９５％と高く、また電解めっき後においても８９％〜９４％と高い割合でスルフィド化合物が残存していた。この結果から、一般式（３）中、ｎが１〜５である本発明の第３の観点の条件に合致しているスルフィド化合物は、錫より貴な金属用の錯体化剤として有用であることが確認された。
【産業上の利用可能性】
【０１２８】
本発明のめっき液は、半導体ウエハやプリント基板のバンプ電極などのような電子部品の一部を形成するために利用することができる。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
可溶性錫塩と、錫より貴な金属の可溶性塩と、下記一般式（３）で示されるスルフィド化合物とを含む錫合金めっき液。但し、式（３）中、ｎは１〜５である。
【化１】
2020023746.tif 000041
【請求項２】
前記錫より貴な金属が、銀、銅、金及びビスマスより選ばれる少なくとも１種以上の金属である請求項１記載の錫合金めっき液。
【請求項３】
更にグルコン酸又はその塩、クエン酸又はその塩、ピロリン酸又はその塩、エチレンジアミン類、チオ尿素類、メルカプトチアゾール類、メルカプトトリアゾール類、メルカプトテトラゾール類、及びヒドロキシアルキルホスフィン類から選ばれる少なくとも１種以上の補助錯体化剤を含む請求項１又は２記載の錫合金めっき液。
【請求項４】
更にアニオン界面活性剤、カチオン界面活性剤、ノニオン系界面活性剤及び両性界面活性剤より選ばれる少なくとも１種以上の界面活性剤を含む請求項１ないし３いずれか１項に記載の錫合金めっき液。
【請求項５】
更に酸化防止剤を含む請求項１ないし４いずれか１項に記載の錫合金めっき液。
【請求項６】
更に錫用の錯体化剤を含む請求項１ないし５いずれか１項に記載の錫合金めっき液。
【請求項７】
更にｐＨ調整剤を含む請求項１ないし６いずれか１項に記載の錫合金めっき液。
【請求項８】
更に光沢化剤を含む請求項１ないし７いずれか１項に記載の錫合金めっき液。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
本発明の第１の観点は、可溶性錫塩と、錫より貴な金属の可溶性塩と、下記一般式（３）で示されるスルフィド化合物とを含む錫合金めっき液である。但し、式（３）中、ｎは１〜５である。
【手続補正７】
【補正対象書類名】明細書
【補正対象項目名】００１７
【補正方法】変更
【補正の内容】
【００１７】
本発明の第２の観点は、第１の観点に係る発明であって、 前記錫より貴な金属が、銀、銅、金及びビスマスより選ばれる少なくとも１種以上の金属である錫合金めっき液である。
【手続補正８】
【補正対象書類名】明細書
【補正対象項目名】００１８
【補正方法】変更
【補正の内容】
【００１８】
本発明の第３の観点は、第１又は第２の観点に係る発明であって、 更にグルコン酸又はその塩、クエン酸又はその塩、ピロリン酸又はその塩、エチレンジアミン類、チオ尿素類、メルカプトチアゾール類、メルカプトトリアゾール類、メルカプトテトラゾール類、及びヒドロキシアルキルホスフィン類から選ばれる少なくとも１種以上の補助錯体化剤を含む錫合金めっき液である。
【手続補正９】
【補正対象書類名】明細書
【補正対象項目名】００１９
【補正方法】変更
【補正の内容】
【００１９】
本発明の第４の観点は、第１ないし第３のいずれかの観点に係る発明であって、 更にアニオン界面活性剤、カチオン界面活性剤、ノニオン系界面活性剤及び両性界面活性剤より選ばれる少なくとも１種以上の界面活性剤を含む錫合金めっき液である。
【手続補正１０】
【補正対象書類名】明細書
【補正対象項目名】００２０
【補正方法】変更
【補正の内容】
【００２０】
本発明の第５の観点は、第１ないし第４のいずれかの観点に係る発明であって、 更に酸化防止剤を含む錫合金めっき液である。
【手続補正１１】
【補正対象書類名】明細書
【補正対象項目名】００２１
【補正方法】変更
【補正の内容】
【００２１】
本発明の第６の観点は、第１ないし第５のいずれかの観点に係る発明であって、 更に錫用の錯体化剤を含む錫合金めっき液である。
【手続補正１２】
【補正対象書類名】明細書
【補正対象項目名】００２２
【補正方法】変更
【補正の内容】
【００２２】
本発明の第７の観点は、第１ないし第６のいずれかの観点に係る発明であって、 更にｐＨ調整剤を含む錫合金めっき液である。
【手続補正１３】
【補正対象書類名】明細書
【補正対象項目名】００２３
【補正方法】変更
【補正の内容】
【００２３】
本発明の第８の観点は、第１ないし第７のいずれかの観点に係る発明であって、 更に光沢化剤を含む錫合金めっき液である。
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】変更
【補正の内容】
【００２６】
本発明の第１の観点の錫合金めっき液では、スルフィド化合物が上述した一般式（３）において、錫より貴な金属用の錯体化剤として作用する。そして、水溶性に優れるグリセリル基を両末端に有しており、更に水溶性を上げる効果のあるエチレンオキシド基を１〜５個有しているため、水との水素結合により、スルフィド化合物の水溶性が良好である。更に、一般式（３）において、Ｓ原子を含むため、このＳ原子がめっき液中の錫より貴な金属イオンを十分に錯体化して安定化することができる。これにより、この錫合金めっき液は使用中も保管中も長期間にわたって電解安定性及び経時安定性に優れる。また、めっき電極表面へのスルフィド化合物の吸着が適切に行われるため、平滑化剤として界面活性剤を併用した場合、界面活性剤の作用を阻害することが無く、めっき膜の外観及び膜厚均一性が良好である。
【手続補正１７】
【補正対象書類名】明細書
【補正対象項目名】００２７
【補正方法】変更
【補正の内容】
【００２７】
本発明の第２の観点の錫合金めっき液では、錫より貴な金属が、銀、銅、金及びビスマスより選ばれる少なくとも１種以上であるため、はんだ濡れ性、実装強度、曲げ性及びリフロー性に優れ、ウィスカーが生成しにくいなどの効果がある。
【手続補正１８】
【補正対象書類名】明細書
【補正対象項目名】００２８
【補正方法】変更
【補正の内容】
【００２８】
本発明の第３の観点の錫合金めっき液では、更にグルコン酸又はその塩等の補助錯体化剤を含むため、第１の観点のスルフィド化合物と併用することで、使用中も保管中もめっき液の安定性を更に向上させることができる。
【手続補正１９】
【補正対象書類名】明細書
【補正対象項目名】００２９
【補正方法】変更
【補正の内容】
【００２９】
本発明の第４の観点の錫合金めっき液では、更にアニオン界面活性剤、カチオン界面活性剤、ノニオン系界面活性剤、両性界面活性剤等の界面活性剤を含むため、めっき膜の外観及び膜厚均一性をより良好にする効果がある。
【手続補正２０】
【補正対象書類名】明細書
【補正対象項目名】００３０
【補正方法】変更
【補正の内容】
【００３０】
本発明の第５の観点の錫合金めっき液では、更に酸化防止剤を含むため、錫合金めっき液中のＳｎ2+の酸化を防止する効果がある。
【手続補正２１】
【補正対象書類名】明細書
【補正対象項目名】００３１
【補正方法】変更
【補正の内容】
【００３１】
本発明の第６の観点の錫合金めっき液では、更に錫用の錯体化剤を含むため、錫合金めっき液を中性付近の錫めっき液に適用する場合には、Ｓｎ2+イオンを安定化させる効果がある。
【手続補正２２】
【補正対象書類名】明細書
【補正対象項目名】００３２
【補正方法】変更
【補正の内容】
【００３２】
本発明の第７の観点の錫合金めっき液では、更にｐＨ調整剤を含むため、錫合金めっき液を酸性、弱酸性、中性などの任意のｐＨ領域に調整する効果がある。
【手続補正２３】
【補正対象書類名】明細書
【補正対象項目名】００３３
【補正方法】変更
【補正の内容】
【００３３】
本発明の第８の観点の錫合金めっき液では、更に光沢化剤を含むため、錫合金めっき膜中の錫合金の結晶粒子を微細化する作用効果がある。
【手続補正２４】
【補正対象書類名】明細書
【補正対象項目名】００３４
【補正方法】変更
【補正の内容】
【００３４】
以下に、本発明の第１、第２及び第３の実施形態の錫合金めっき液について説明する。これらの錫合金めっき液は、半導体基板（ウエハ）やプリント基板用のはんだバンプなどとして使用される錫合金のめっき膜の形成用材料として利用される。（なお、以下に記載の「第１及び２の実施の形態」はいずれも「参考の形態」である。）
【手続補正２５】
【補正対象書類名】明細書
【補正対象項目名】００６９
【補正方法】変更
【補正の内容】
【００６９】
次に本発明の実施例を比較例とともに詳しく説明する。（なお、以下に記載の「実施例１〜１９」はいずれも「参考例」である。）